【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
メタクリル酸メチル単位４０〜９０質量％、無水マレイン酸単位５〜２０質量％、及び芳香族ビニル化合物単位５〜４０質量％の共重合体からなる耐熱性アクリル系樹脂透明基板の片面もしくは両面に、分子中に少なくとも２個の官能基を有する化合物からなるハードコート層を被覆してなる透明導電膜形成用耐熱性アクリル系樹脂積層体。
【請求項２】
該耐熱性アクリル系樹脂透明基板の片面もしくは両面の表面に、分子中に少なくとも２個の官能基を有する化合物からなるハードコート層および金属酸化物、金属窒化物、若しくはこれらの混合物からなる無機バリア層を有する請求項１に記載の透明導電膜形成用耐熱性アクリル系樹脂積層体。
【請求項３】
アクリル系樹脂透明基板の片面もしくは両面の表面に、
Ａ．分子中に少なくとも２個の官能基を有する化合物からなるハードコート層からなる第一層
Ｂ．金属酸化物、金属窒化物、若しくはこれらの混合物からなる無機バリア層からなる第二層
の順で形成された多層膜を有する請求項２に記載の透明導電膜形成用耐熱性アクリル系樹脂積層体。
【請求項４】
無機バリア層が、酸化ケイ素、窒化ケイ素、酸化窒化ケイ素又はこれらの２種以上からなる混合材料の薄膜である、請求項２または請求項３のいずれかに記載の透明導電膜形成用耐熱性アクリル系樹脂積層体。
【請求項５】
無機バリア層が酸化ケイ素であり、ＳｉＯｘ（ただし、１＜ｘ≦２）の膜である、請求項４に記載の透明導電膜形成用耐熱性アクリル系樹脂積層体。
【請求項６】
該耐熱性アクリル系樹脂透明基板がフィルム、もしくはシートであることを特徴とする請求項１〜請求項５のいずれかに記載の透明導電膜形成用耐熱性アクリル系樹脂積層体。
【請求項７】
請求項１〜請求項６のいずれかに記載の透明導電膜形成用耐熱性アクリル系樹脂積層体の少なくとも一表面上にスズ、ゲルマニウム、亜鉛、ガリウム、マグネシウムのうち少なくとも１種類を含む酸化インジウム膜を有する透明導電膜。
【請求項８】
全光線透過率が７０％以上、シート抵抗値が１０〜１００Ω／□であることを特徴とする請求項１〜請求項６のいずれかに記載の透明導電膜形成用耐熱性アクリル系樹脂積層体を用いたディスプレイ用透明電極。
【手続補正２】
【補正対象書類名】明細書
【補正対象項目名】０００１
【補正方法】変更
【補正の内容】
【０００１】
本発明の耐熱性アクリル系樹脂積層体は透明導電膜を形成するのに適しており、光学特性、抵抗値の安定性、耐熱安定性に優れた透明導電性積層体は、太陽電池の光電変換素子の窓電極、電磁シールドの電磁遮蔽膜、透明電波吸収体、透明タッチパネル等の入力装置の電極、液晶表示体、ＥＬ（エレクトロルミネッセンス）発光体、ＥＣ（エレクトロクロミック）表示体などの透明電極などの基板に用いることができる。
【手続補正３】
【補正対象書類名】明細書
【補正対象項目名】０００４
【補正方法】変更
【補正の内容】
【０００４】
液晶ディスプレイに用いられる電極基板では、全光線透過率が同じであっても複屈折がより小さい高分子材料成形体が必要とされ、さらに近年、液晶ディスプレイが大型化し、それに必要な高分子光学材料成形品が大型化するにつれて、外力の偏りによって生じる複屈折の分布を小さくするために、外力による複屈折の変化、即ち光弾性係数の小さい材料が求められている。透明な光等方性ベースシートとしてポリアリレート、ポリカーボネートに酸化ケイ素の層を設けた電極基板が知られている（例えば、特許文献３参照）。
中でもアクリル系樹脂は、その透明性の高さから幅広く用いられており、基材に使用する場合、基材とＩＴＯ膜との密着力不足を補うために、アクリル系樹脂基材とＩＴＯ膜との間に３次元架橋したアクリル系樹脂系の中間層を介することが知られている（例えば、特許文献４、特許文献５参照）。しかし、アクリル系樹脂基材にＩＴＯ膜を形成してなる透明導電膜基板は実用化には至っておらず、基材とＩＴＯ膜との密着性不良、基材の変形によるＩＴＯ膜の破壊のため、抵抗値の安定性が保たれないものと考えられる。
【特許文献１】：特開昭５５−１０５２２２号公報
【特許文献２】：特公昭６２−５１７４０号公報
【特許文献３】：特許第３３０５０２２号公報
【特許文献４】：特開昭６２−７１１１１号公報
【特許文献５】：特開昭６２−１７３２４８号公報
【手続補正４】
【補正対象書類名】明細書
【補正対象項目名】０００５
【補正方法】変更
【補正の内容】
【０００５】
本発明は、外力による複屈折の変化、即ち光弾性係数の小さい耐熱性アクリル系透明樹
脂基板にハードコート層、又はハードコート層と無機バリア層を有する事により表面硬度を改良して表面硬度、光学特性、耐熱性が良好な無機バリア層を有した耐熱性アクリル系樹脂積層体、ならびにこの耐熱性アクリル系樹脂積層体にスズ添加酸化インジウムをはじめとした透明導電膜を形成した透明導電性積層体、すなわち光学特性、抵抗値の安定性、耐熱安定性に優れた透明導電性積層体を提供することにある。
【手続補正５】
【補正対象書類名】明細書
【補正対象項目名】０００６
【補正方法】変更
【補正の内容】
【０００６】
これらの問題を解決するために鋭意研究を重ねた結果、メタクリル酸メチル単位４０〜
９０質量％、無水マレイン酸単位５〜２０質量％、及び芳香族ビニル化合物単位５〜４０
質量％を共重合して得られる耐熱性アクリル系樹脂透明基板にハードコート層ならびに無
機バリア層を有する事で得た耐熱性アクリル系樹脂積層体に透明導電膜を形成することに
より光学特性、抵抗値の安定性、耐熱安定性に優れた透明導電性積層体が出来ることを見
出した。
すなわち、本発明は以下の通りである。
（１）メタクリル酸メチル単位４０〜９０質量％、無水マレイン酸単位５〜２０質量％、及び芳香族ビニル化合物単位５〜４０質量％の共重合体からなる耐熱性アクリル系樹脂透明板の片面もしくは両面に、分子中に少なくとも２個の官能基を有する化合物からなるハードコート層を被覆してなる透明導電膜形成用耐熱性アクリル系樹脂積層体。
（２）該耐熱性アクリル系樹脂透明基板の片面もしくは両面の表面に、分子中に少なくとも２個の官能基を有する化合物からなるハードコート層および金属酸化物、金属窒化物、若しくはこれらの混合物からなる無機バリア層を有する(１)に記載の透明導電膜形成用耐熱性アクリル系樹脂積層体。
（３）アクリル系樹脂透明基板の片面もしくは両面の表面に、
Ａ．分子中に少なくとも２個の官能基を有する化合物からなるハードコート層からなる第一層
Ｂ．金属酸化物、金属窒化物、若しくはこれらの混合物からなる無機バリア層からなる第二層
の順で形成された多層膜を有する（２）に記載の透明導電膜形成用耐熱性アクリル系樹脂積層体。
【手続補正６】
【補正対象書類名】明細書
【補正対象項目名】０００７
【補正方法】変更
【補正の内容】
【０００７】
（４）無機バリア層が、酸化ケイ素、窒化ケイ素、酸化窒化ケイ素又はこれらの２種以上からなる混合材料の薄膜である、（２）または（３）のいずれかに記載の透明導電膜形成用耐熱性アクリル系樹脂積層体。
（５）無機バリア層が酸化ケイ素であり、ＳｉＯｘ（ただし、１＜ｘ≦２）の膜である、（４）に記載の透明導電膜形成用耐熱性アクリル系樹脂積層体。
（６）該耐熱性アクリル系樹脂透明基板がフィルム、もしくはシートであることを特徴とする（１）〜（５）のいずれかに記載の透明導電膜形成用耐熱性アクリル系樹脂積層体。
（７）（１）〜（６）のいずれかに記載の透明導電膜形成用耐熱性アクリル系樹脂積層体の少なくとも一表面上にスズ、ゲルマニウム、亜鉛、ガリウム、マグネシウムのうち少なくとも１種類を含む酸化インジウム膜を有する透明導電膜。
（８）全光線透過率が７０％以上、シート抵抗値が１０〜１００Ω／□であることを特徴とする（１）〜（６）のいずれかに記載の透明導電膜形成用耐熱性アクリル系樹脂積層体を用いたディスプレイ用透明電極。
である。
【手続補正７】
【補正対象書類名】明細書
【補正対象項目名】００２３
【補正方法】変更
【補正の内容】
【００２３】
本発明の耐熱性アクリル系樹脂積層体は、アクリル樹脂透明基板上にハードコート層、無機バリア層の層構成を有する多層積層体である。この多層積層体の層構成は、透明基板に第一層：ハードコート層、第二層：無機バリア層、もしくは、第一層：無機バリア層、第二層：ハードコート層のいずれの順でも構わない。さらに、透明基板の片面もしくは両面に層構成を有しても構わない。好ましくは、透明基板に第一層：ハードコート層、第二層：無機バリア層の構成である。
【手続補正８】
【補正対象書類名】明細書
【補正対象項目名】００２４
【補正方法】変更
【補正の内容】
【００２４】
ハードコート層は、透明基板に耐スクラッチ性、表面硬度、耐透湿性、耐熱性、耐溶剤性等の性質を付与するのに貢献する。無機バリア層は、透明基板に耐スクラッチ性、表面硬度、耐透湿性、耐透気性、耐熱性、耐溶剤性等の性質を付与するのに貢献する。好ましくは第一層：中間層を構成するハードコート層と、第二層：最外層を構成する無機バリア層の組合せは、一段と耐スクラッチ性および表面硬度を向上させる役割を果たすと共に、ＩＴＯ膜の形成時、熱によるダメージを軽減化させていると考えられる。
さらに本発明の透明導電膜形成用耐熱性アクリル系樹脂積層体に最外層として、任意の樹脂又は無機化合物の層を１層又は２層以上積層してもよい。このような最外層には、保護膜、反射防止膜、フィルター等の役割、又は、液晶の視野角の調整、曇り止め等の機能を持たせることができる。
【手続補正９】
【補正対象書類名】明細書
【補正対象項目名】００２６
【補正方法】変更
【補正の内容】
【００２６】
（Ａ−５）光弾性係数の測定
Macromolecules 2004,37,1062-1066に詳細の記載のある複屈折測定装置を用いた。レー
ザー光の経路にシート片の引張装置を配置し、２３℃で伸張応力をかけながら複屈折を測
定した。伸張時の歪速度は２０％／分（チャック間：３０ｍｍ、チャック移動速度：６ｍ
ｍ／分）、試験片幅は７ｍｍで測定を行った。複屈折（Δｎ）と伸張応力（σＲ）の関係
から、最小二乗近似により線形領域の直線の傾きをもとめ光弾性係数（ＣＲ）を計算し、
光弾性係数の絶対値（｜ＣＲ｜）を求めた。傾きの絶対値が小さいほど光弾性係数が０に
近いことを示し、好ましい光学特性であることを示す。
｜ＣＲ｜＝｜Δｎ｜／σＲ
（ＣＲ：光弾性係数、σＲ：伸張応力、Δｎ：複屈折、ｎ１：伸張方向の屈折率、ｎ
２：伸張方向と垂直な屈折率）